(57)【特許請求の範囲】
【請求項１】
その上にＴｉＮ、ＴａＮ、ＴｉＮxＯy、ＴｉＷ、Ｗ、Ｔｉ、或いはＴｉ又はＷの合金のハードマスクを有する低ｋ誘電材料を含む半導体基板から、前記低ｋ誘電材料に対してＴｉＮ、ＴａＮ、ＴｉＮxＯy、ＴｉＷ、Ｗ、Ｔｉ、並びにＴｉ及びＷの合金から基本的になるハードマスクを選択的に除去するための除去組成物であって、
（ａ）０．１重量％〜９０重量％の酸化剤と、
（ｂ）０．０００１重量％〜５０重量％のカルボン酸と、
（ｃ）０．０００１重量％〜５０重量％の金属腐食抑制剤と、
（ｄ）脱イオン水を含む前記除去組成物の１００重量％までの残部と
を含み、前記金属腐食抑制剤は、ピロールおよびその誘導体、ピラゾールおよびその誘導体、およびインダゾールおよびその誘導体からなる群から選択される１種または複数種である、除去組成物。
【発明の詳細な説明】
【技術分野】
【０００１】
関連出願の相互参照／参照記載による援用
本出願は、２０１３年１０月１１日付けで出願された米国仮特許出願第６１／８８９，９６８号明細書の利益を主張するものであり、すべての開示内容は、参照により本明細書に援用される。
【０００２】
本開示の及び特許請求される発明概念は、集積回路（ＩＣ）デバイス基板からのハードマスク及びその他の残留物を選択的に除去するための組成物及び方法に関し、更に詳しくは、カルボン酸化合物を使用して、低ｋ誘電材料、ＴＥＯＳ、銅、コバルト、及びその他の低ｋ誘電材料を含むこうした基板から、ＴｉＮ、ＴａＮ、ＴｉＮｘＯｙ、ＴｉＷ，Ｔｉ、及びＷのハードマスク、並びに前述のものの合金を含むハードマスク、並びにその他の残留物を選択的に除去するために有用である組成物及び方法に関する。
【背景技術】
【０００３】
一般的には、プラズマドライエッチングを使用して、銅（Ｃｕ）／低ｋ誘電デュアルダマシン製造プロセスにおいて直立側壁トレンチ及び異方性相互接続ビアを製造する。技術ノードが４５ｎｍ以下まで進化するにつれて、半導体デバイスのサイズの減少は、ビア及びトレンチの限界的プロファイル制御を実現することをより困難にする。集積回路デバイス会社は、低ｋ誘電材料に対するエッチング選択性を改善し、これにより、より良好なプロファイル制御を得るために、様々なハードマスクの使用法を探求している。
【０００４】
高収率及び低抵抗を得るために、エッチングの間に発生する、側壁におけるポリマー残留物、及びビア底における粒子／ポリマー残留物は、次のプロセス工程の前に除去されなければならない。又、除去組成物（清浄液）が、ハードマスクを効果的にエッチングして、例えば、束ねられた／丸い形態などの中間形態を形成することができ、或いは完全にハードマスクを除去することができる場合、非常に有益であろう。束ねられた／丸い形態は、ハードマスクを切り落とすことを防止し、その結果、バリア金属、銅シード層、及び銅充填物の確実な蒸着を可能にするであろう。或いは、同一の組成物を用いたハードマスクを完全に除去することは、バリアＣＭＰの必要性を除去することによって、下流のプロセス工程、特に化学性機械的研磨（ＣＭＰ）に多数の利点を与えるであろう。
【０００５】
例えば、平坦化工程、フォトリソグラフィー工程、又はエッチング工程などの、製造プロセスにおけるほぼすべての工程の後、効果的に除去されていない場合、除去（洗浄）プロセスが、滞留しデバイスの表面を汚染する可能性のあるプラズマエッチング、フォトレジスト、酸化剤、研磨剤、金属、及び／又はその他の液体又は粒子の残留物を除去するために必要となる。銅導体及び低ｋ誘電材料（典型的には炭素ドープ酸化ケイ素（ＳｉＯＣＨ）又は多孔性低ｋ誘電材料）を必要とする拡張型（ａｄｖａｎｃｅｄ）世代のデバイスの製造は、様々な種類の従来技術のクリーナーによって、両方の材料が反応し損傷を受ける可能性がある問題を生じさせる。
【０００６】
特に、低ｋ誘電体は、エッチング、多孔性／サイズにおける変化、及び最終的に誘電特性における変化によって証明されるように、除去プロセスにおいて損傷を受ける場合がある。残留物の除去に必要とされる時間は、残留物の性質、作製されたプロセス（加熱、架橋、エッチング、ベイキング、及び／又は灰化）、並びにバッチ又は単一のウェハー除去プロセスが使用可能かどうかに依存する。いくつかの残留物は、非常に短い期間で洗浄されることができ、一方、いくつかの残留物は、かなり長い除去手順を必要とする。除去組成物との接触の期間にわたる低ｋ誘電体及び銅導体の両方との適合性が、所望の特徴である。
【０００７】
バックエンドオブライン（ｂａｃｋ−ｅｎｄ−ｏｆ−ｌｉｎｅ）（ＢＥＯＬ）ＩＣ製造プロセス、即ち、デュアルダマシンプロセスの際、（Ｔｉ及びＷの合金を含む）ＴｉＮ、ＴａＮ、ＴｉＮｘＯｙ、ＴｉＷ、Ｔｉ、及び／又はＷを、ビア及びトレンチの形成におけるハードマスクとして使用して、ドライエッチング工程の際、低ｋ誘電材料に対する高い選択性を得る。ＴｉＮ、ＴａＮ、ＴｉＮｘＯｙ、ＴｉＷ、Ｔｉ、又はＷを選択的に除去することができ、低ｋ誘電材料、銅、コバルト、及びその他の誘電材料と適合性があり得、更に同時に、得られたデュアルダマシン構造から不必要なエッチング残留物及び銅酸化物を除去することができる、効果的な除去組成物が必要とされる。選択的除去以上に、又、除去組成物におけるハードマスクの達成可能な除去速度（Å／分）が、長期間の間、実質的に一定に維持されることが非常に望まれている。
【発明の概要】
【発明が解決しようとする課題】
【０００８】
高い生産効率及び確実なデバイス性能のためのデバイス限界寸法の継続的な低減及び対応する要件について、こうした改良された除去組成物の必要性が存在する。
【課題を解決するための手段】
【０００９】
本開示は、配線冶金及び誘電材料に損傷を与えることなく、デュアルダマシン構造からのハードマスクの高い選択的除去をもたらす１つ以上のカルボン酸を有する、改良された半導体プロセッシング組成物、即ち、ウェットクリーニング化学又は除去組成物に関する。デュアルダマシンバックエンド金属被覆において製造されるタイプの半導体基板は、層間誘電体（低ｋ誘電材料）によって隔離される複数の層又はレベルの金属相互接続からなる。除去組成物は、構造を形成する下位層に損傷を与えることなく、ビア及びトレンチ表面から、ハードマスクエッチング残留物、フォトレジスト、重合性材料、及び酸化銅を除去することができる。典型的には、半導体基板は、銅、コバルト、低ｋ誘電材料、ＳｉＯＮ、ＳｉＣＮ、ＴＥＯＳ、並びにＴｉ及びＷの合金を含む、ＴｉＮ、ＴａＮ、ＴｉＮｘＯｙ、ＴｉＷ、Ｗ、Ｔｉから選択されるハードマスクを含む。除去組成物は、例えば、脱イオン水などの水を含む除去組成物の１００重量％までの残部とともに、０．１重量％〜９０重量％の少なくとも１つの酸化剤、０．０００１重量％〜５０重量％のカルボン酸を含む。
【図面の簡単な説明】
【００１０】
【図１Ａ】デュアルダマシンデバイスの製造の間の、しかし、本発明の除去組成物との接触の前のトレンチを示す半導体ウェハー部分の断面ＳＥＭ画像である。
【図１Ｂ】デュアルダマシンデバイスの製造の間の、しかし、本発明の除去組成物との接触の前のビアを示す半導体ウェハー部分の断面ＳＥＭ画像である。
【図２Ａ】５０℃で９０秒間にわたる表１の除去組成物１との接触の後の、図１Ａに示されるタイプの半導体ウェハー部分の断面ＳＥＭ画像である。
【図２Ｂ】５０℃で９０秒間にわたる表１の除去組成物１との接触の後の、図１Ｂに示されるタイプの半導体ウェハー部分の断面ＳＥＭ画像である。
【図３Ａ】５０℃で９０秒間にわたる表１の除去組成物２との接触の後の、図１Ａに示されるタイプの半導体ウェハー部分の断面ＳＥＭ画像である。
【図３Ｂ】５０℃で９０秒間にわたる表１の除去組成物２との接触の後の、図１Ｂに示されるタイプの半導体ウェハー部分の断面ＳＥＭ画像である。
【図４Ａ】５３℃で９０秒間にわたる表１の除去組成物３との接触の後の、図１Ａに示されるタイプの半導体ウェハー部分の断面ＳＥＭ画像である。
【図４Ｂ】５３℃で９０秒間にわたる表１の除去組成物３との接触の後の、図１Ｂに示されるタイプの半導体ウェハー部分の断面ＳＥＭ画像である。
【発明を実施するための形態】
【００１１】
本発明の組成物の様々な成分は、相互作用することができ、従って、任意の組成物は、ともに加えられる場合、組成物を形成する様々な成分の量として表されることが認識される。特に記載のない限り、パーセントで与えられた任意の組成物は、組成物に加えられた成分の重量パーセント（重量％）である。組成物が、実質的に、特定の成分を含まないものとして表される場合、一般的には、「実質的に含まない」を意味するものに対して、当業者を導くために提供される数値的範囲が存在するが、すべての場合において、「実質的に含まない」とは、組成物が特定の成分をまったく含まない好ましい実施形態を包含する。
【００１２】
前述で簡潔に示されるように、デュアルダマシンプロセスを使用して、バックエンド金属被覆における金属相互接続を形成し、次いで、これを使用して、半導体基板における様々な電気部品を電気的に相互接続し機能回路を形成する。バックエンド金属被覆に関する説明は、中間層誘電層及び／又はバリア層によって隔離される金属相互接続の複数のレベル又は層の製造を含み、例えば、米国特許第８，０８０，４７５号明細書において見ることができ、その教示は参照によりその全体が本明細書に援用される。超低ｋ誘電体などの新たな材料のマイクロ電子デバイスへの組込みは、除去性能における新たな要求をもたらす。並行して、デバイス寸法の縮小は、ビア及びトレンチの限界寸法における変化に対する許容性を低減させる。
【００１３】
記載及び特許請求される発明の概念は、前述のハードマスクが低ｋ誘電材料と重なり合う関係にある半導体基板からのハードマスクの選択的除去が、０．０００１重量％〜５０重量％までの有効量のカルボン酸を除去組成物に加えることによって達成可能であるという発見にある。好ましい実施形態においては、カルボン酸の濃度は、０．００１重量％〜１０重量％までである。別の利点は、カルボン酸の添加が、Ｔｉ及びＷの合金を含む、ＴｉＮ、ＴａＮ、ＴｉＮｘＯｙ、ＴｉＷ、Ｗ、Ｔｉから選択されるハードマスクのエッチング速度を増加させることである。
【００１４】
更に別の利点は、本開示の除去組成物におけるＣＤＴＡと組み合わされたカルボン酸アンモニウムが、エッチング速度を安定化させるのと同様に、エッチング速度を増加させるという発見にある。更に別の利点は、アンモニウムエチレンジアミン四酢酸が、エッチング速度を増加させるだけでなく、エッチング速度を安定化させるという発見にある。
【００１５】
金属ハードマスクを除去するための除去組成物における化学物質は、時間経過にわたり分解する場合がある。本明細書において「安定化させる」又は「安定化される」という用語は、ハードマスクにおける達成可能なエッチング速度が、選択された操作温度で、例えば、２２時間〜３５時間以上までの期間などの長期間にわたり、実質的に一定に留まることを意味するために使用される。例えば、２、４、又は８時間の使用の後の、除去組成物のエッチング速度は、実質的に２０、２４、又は３５時間の使用の後と同じである。
【００１６】
「実質的に一定である」という用語は、アンモニウムエチレンジアミン四酢酸、或いはカルボン酸アンモニウム及びアミノ酸、アミンポリカルボン酸、カルボン酸又はポリカルボン酸キレート剤の組合せが、除去組成物において使用されなかった場合、時間経過にわたる分解は、最小限又はそれ以下にされることを意味することを意図する。従って、エッチング速度は、アンモニウムエチレンジアミン四酢酸、或いはカルボン酸アンモニウム及びアミノ酸、アミンポリカルボン酸、カルボン酸又はポリカルボン酸キレート剤の組合せが、使用されなかった場合と同じ程度に減少することはない。
【００１７】
「選択的に除去すること」という用語は、下部の金属導体層（金属相互接続）及び低ｋ誘電材料に損傷を与えることなく、ハードマスクを除去することを意味することを意図する。低ｋ誘電材料は、半導体基板の誘電材料として使用される任意の材料、又は比誘電率が３．５未満である任意のマイクロ電子デバイスである。有用な低ｋ誘電材料の例としては、これらに限定されるものではないが、二酸化ケイ素（ＳｉＯ2）、炭素ドープ酸化ケイ素（ＳｉＯＣＨ）、有機ポリマーなどの低極性材料、ハイブリッド型の有機、無機材料、有機ケイ酸ガラス（ＯＳＧ）、及び炭素−ドープ酸化（ＣＤＯ）ガラスが挙げられる。これらの材料における、多孔性、即ち空気充填孔を組み込むことは、材料の比誘電率を更に低下させる。
【００１８】
カルボン酸
本明細書において「カルボン酸」という用語は、一般式Ｍ（ＲＣＯＯ）ｎ（式中、Ｍは金属であり、且つ、ｎは、１、２、．．．であり、一般式ＲＣＯＯＲ’（式中、Ｒ及びＲ’は、Ｒ’≠Ｈという条件で有機基である）を有する化合物の範囲内でカルボン酸エステルの数である）を意味するために使用される。本明細書において記載されるタイプの化学が、ＩＣデバイスの製造などの電子デバイス製造において使用される場合、化学組成物において任意の金属不純物を有さないことが好ましい。このような場合、Ｍは、ＮＨ４＋と置き換えられる。本開示の除去組成物は、半導体基板からハードマスクを選択的に除去する。ハードマスクは、ＴｉＮ、ＴａＮ、ＴｉＮｘＯｙ、ＴｉＷ、Ｗ、Ｔｉ、並びにＴｉ及びＷの合金から基本的になる。除去組成物は、半導体基板の低ｋ誘電材料に対してハードマスクを選択的に除去する。除去組成物は、
（ａ）０．１重量％〜９０重量％の酸化剤と、
（ｂ）０．０００１重量％〜５０重量％のカルボン酸と、
（ｃ）脱イオン水を含む除去組成物の１００重量％までの残部と
を含む。
【００１９】
除去組成物におけるカルボン酸の存在は、金属ハードマスクのエッチング速度を、カルボン酸を有さない同じ除去組成物と比較して、少なくとも８％、且つ、いくつかの実施形態においては、少なくとも３９％、又は４３％、又は５０％、又は６０％、又は７５、又は８０％、増加させる。いくつかの実施形態においては、カルボン酸は、クエン酸カリウム三塩基酸一水和物、酒石酸ナトリウムカリウム四水和物、Ｌ−乳酸カリウム、及びそれらの混合物からなる群から選択される。
【００２０】
いくつかの実施形態においては、カルボン酸は、カルボン酸アンモニウムである。いくつかの実施形態においては、カルボン酸アンモニウムは、シュウ酸アンモニウム、乳酸アンモニウム、酒石酸アンモニウム、クエン酸アンモニウム三塩基酸、酢酸アンモニウム、カルバミン酸アンモニウム、炭酸アンモニウム、安息香酸アンモニウム、アンモニウムエチレンジアミン四酢酸、二アンモニウムエチレンジアミン四酢酸、三アンモニウムエチレンジアミン四酢酸、四アンモニウムエチレンジアミン四酢酸、コハク酸アンモニウム、ギ酸アンモニウム、１−Ｈ−ピラゾール−３−カルボン酸アンモニウム、及びそれらの混合物からなる群から選択される。
【００２１】
カルボン酸は、除去組成物の総重量に基づいて、０．０００１重量％〜５０重量％の量で存在する。いくつかの実施形態においては、カルボン酸は、除去組成物の総重量に基づいて、０．０００１重量％〜２５重量％の量で存在する。いくつかの実施形態においては、カルボン酸は、除去組成物の総重量に基づいて、０．０００１重量％〜１０重量％の量で存在する。別の実施形態においては、カルボン酸は、除去組成物の総重量に基づいて、０．０００１重量％〜０．６重量％の量で存在する。別の実施形態においては、カルボン酸は、除去組成物の総重量に基づいて、０．００１重量％〜５０重量％の量で存在する。別の実施形態においては、カルボン酸は、除去組成物の総重量に基づいて、０．００１重量％〜１０重量％の量で存在する。更に別の実施形態においては、カルボン酸は、除去組成物の総重量に基づいて、０．２重量％〜０．５重量％の量で存在する。
【００２２】
更に別の実施形態においては、カルボン酸アンモニウムは、除去組成物の総重量に基づいて、０．０００１重量％〜５０重量％の量で存在する。いくつかの実施形態においては、カルボン酸アンモニウムは、除去組成物の総重量に基づいて、０．０００１重量％〜２５重量％の量で存在する。いくつかの実施形態においては、カルボン酸アンモニウムは、除去組成物の総重量に基づいて、０．０００１重量％〜１０重量％の量で存在する。別の実施形態においては、カルボン酸アンモニウムは、除去組成物の総重量に基づいて、０．０００１重量％〜０．６重量％の量で存在する。更に別の実施形態においては、カルボン酸アンモニウムは、除去組成物の総重量に基づいて、０．００１重量％〜５０重量％の量で存在する。別の実施形態においては、カルボン酸アンモニウムは、除去組成物の総重量に基づいて、０．００１重量％〜１０重量％の量で存在する。更に別の実施形態においては、カルボン酸アンモニウムは、除去組成物の総重量に基づいて、０．２重量％〜０．５重量％の量で存在する。
【００２３】
いくつかの実施形態においては、カルボン酸アンモニウムは、アンモニウムエチレンジアミン四酢酸、又はそれらの混合物である。本開示の除去組成物におけるアンモニウムエチレンジアミン四酢酸の存在は、ハードマスクのエッチング速度を増加させるだけでなく、作用して長期間（少なくとも２２時間まで、及びいくつかの実施形態においては少なくとも３５時間まで）にわたる達成可能なエッチング速度を安定化させる。
【００２４】
いくつかの実施形態においては、アンモニウムエチレンジアミン四酢酸は、アンモニウムエチレンジアミン四酢酸、二アンモニウムエチレンジアミン四酢酸、三アンモニウムエチレンジアミン四酢酸、四アンモニウムエチレンジアミン四酢酸、及びそれらの混合物からなる群から選択される。
【００２５】
一実施形態においては、アンモニウムエチレンジアミン四酢酸は、エッチング速度を安定化させる。いくつかの実施形態においては、アンモニウムエチレンジアミン四酢酸は、ＴｉＮエッチング速度を安定化させる。いくつかの実施形態においては、アンモニウムエチレンジアミン四酢酸は、５０℃でのＴｉＮエッチング速度が、３５時間で２０％又は４５Å／分を超えて低下しないように、ＴｉＮエッチング速度を安定化させる。アンモニウムエチレンジアミン四酢酸の添加がない除去組成物の５０℃でのエッチング速度は、３５時間で６０％又は８６Å／分だけ低下する。
【００２６】
いくつかの実施形態においては、カルボン酸アンモニウムは、四アンモニウムエチレンジアミン四酢酸である。いくつかの実施形態においては、四アンモニウムエチレンジアミン四酢酸は、５０℃でのＴｉＮエッチング速度が、３５時間で２０％又は４５Å／分を超えて低下しないように、ＴｉＮエッチング速度を安定化させる。四アンモニウムエチレンジアミン四酢酸を有さない除去組成物の場合、５０℃でのエッチング速度は、３５時間で６０％又は８６Å／分だけ低下する。
【００２７】
酸化剤
本発明の概念による有用な酸化剤は、ハードマスクと化学的に反応し、その除去を実行する能力を有する任意の物質から選択される。除去組成物酸化剤は、過酸化水素（Ｈ２Ｏ２）、ｎ−メチルモルホリン酸化物（ＮＭＭＯ又はＮＭＯ）、ベンゾイルペルオキシド、テトラブチルアンモニウム過酸化モノ硫酸、オゾン、塩化第二鉄、過マンガン酸ペルオキソホウ酸、過塩素酸、ペルオキソ硫酸、ペルオキシ二硫酸アンモニウム、過酢酸、尿素ヒドロペルオキシド、硝酸（ＨＮＯ３）、亜塩素酸アンモニウム（ＮＨ４ＣｌＯ２）、塩素酸アンモニウム（ＮＨ４ＣｌＯ３）、ヨウ素酸アンモニウム（ＮＨ４ＩＯ３）、過ホウ酸アンモニウム（ＮＨ４ＢＯ３）、過塩素酸アンモニウム（ＮＨ４ＣｌＯ４）、過ヨウ素酸アンモニウム（ＮＨ４ＩＯ３）、過硫酸アンモニウム（（ＮＨ４）２Ｓ２Ｏ８）、亜塩素酸テトラメチルアンモニウム（（Ｎ（ＣＨ３）４）ＣｌＯ２）、塩素酸テトラメチルアンモニウム（（Ｎ（ＣＨ３）４）ＣｌＯ３）、ヨウ素酸テトラメチルアンモニウム（（Ｎ（ＣＨ３）４）ＩＯ３）、過ホウ酸テトラメチルアンモニウム（（Ｎ（ＣＨ３）４）ＢＯ３）、過塩素酸テトラメチルアンモニウム（（Ｎ（ＣＨ３）４）ＣｌＯ４）、過ヨウ素酸テトラメチルアンモニウム（（Ｎ（ＣＨ３）４）ＩＯ４）、過硫酸テトラメチルアンモニウム（（Ｎ（ＣＨ３）４）Ｓ２Ｏ８）、（（ＣＯ（ＮＨ２）２）Ｈ２Ｏ２）、過酢酸（ＣＨ３（ＣＯ）ＯＯＨ）、及びそれらの混合物からなる群から選択される。前述の中で、過酸化水素は、低濃度の金属であり、且つ、取扱いの簡易さ及び安価な相対的費用を提供する最も好ましい酸化剤である。
【００２８】
一実施形態においては、除去組成物は、０．１重量％〜９０重量％の酸化剤を含む。別の実施形態においては、除去組成物は、０．１重量％〜２４重量％の酸化剤を含む。別の実施形態においては、除去組成物は、３重量％〜２４重量％の酸化剤を含む。
【００２９】
酸／キレート剤
又、除去組成物としては、アミノ酸、アミンポリカルボン酸（即ち、アミノポリカルボン酸）、及び／又はカルボン酸、ポリカルボン酸キレート剤、或いはそれらの混合物を挙げることができる。アミノ酸、アミンポリカルボン酸（即ち、アミノポリカルボン酸）、及び／又はカルボン酸、ポリカルボン酸キレート剤、或いはカルボン酸アンモニウム又はカルボン酸アンモニウムの混合物との組合せでのそれらの混合物の存在は、少なくとも２２時間又は更に３５時間までエッチング速度を安定化させることが認められた。
【００３０】
いくつかの実施形態においては、除去組成物は、０．０００５重量％〜２０重量％の、アミノ酸、アミンポリカルボン酸（即ち、アミノポリカルボン酸）、及び／又はカルボン酸、ポリカルボン酸キレート剤、或いはそれらの混合物を含む。いくつかの実施形態においては、除去組成物は、０．００１重量％〜２０重量％の、アミノ酸、アミンポリカルボン酸（即ち、アミノポリカルボン酸）、及び／又はカルボン酸、ポリカルボン酸キレート剤、或いはそれらの混合物を含む。別の実施形態においては、除去組成物は、０．００１重量％〜１０重量％の、アミノ酸、アミンポリカルボン酸（即ち、アミノポリカルボン酸）、及び／又はカルボン酸、ポリカルボン酸キレート剤、或いはそれらの混合物を含む。別の実施形態においては、除去組成物は、０．００１重量％〜５重量％の、アミノ酸、アミンポリカルボン酸（即ち、アミノポリカルボン酸）、及び／又はカルボン酸、ポリカルボン酸キレート剤、或いはそれらの混合物を含む。別の実施形態においては、除去組成物は、０．００１重量％〜１重量％の、アミノ酸、アミンポリカルボン酸（即ち、アミノポリカルボン酸）、及び／又はカルボン酸、ポリカルボン酸キレート剤、或いはそれらの混合物を含む。別の実施形態においては、除去組成物は、０．００１重量％〜０．６０７重量％の、アミノ酸、アミンポリカルボン酸（即ち、アミノポリカルボン酸）、及び／又はカルボン酸、ポリカルボン酸キレート剤、或いはそれらの混合物を含む。
【００３１】
こうしたキレート剤の例としては、これらに限定されるものではないが、１，２−シクロヘキサンジアミン−Ｎ，Ｎ，Ｎ’，Ｎ’−四酢酸（ＣＤＴＡ）、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、エチレンジアミン−Ｎ，Ｎ’ービス（２−ヒドロキシフェニル酢酸）（ＥＤＤＨＡ）、ジオキサオクタメチレンジニトリロ四酢酸（ＤＯＣＴＡ）、及びトリエチレンテトラミン六酢酸（ＴＴＨＡ）が挙げられる。
【００３２】
カルボン酸アンモニウムを有する除去組成物への１，２−シクロヘキサンジアミン−Ｎ，Ｎ，Ｎ’，Ｎ’−四酢酸の添加は、少なくとも３５時間までＴｉＮエッチング速度を安定化させる。１，２−シクロヘキサンジアミン−Ｎ，Ｎ，Ｎ’，Ｎ’−四酢酸を有さない、カルボン酸アンモニウムを有する除去組成物の５０℃でのエッチング速度は、３５時間後、４８％又は更に５４％減少する場合がある。０．２〜０．８重量％の１，２−シクロヘキサンジアミン−Ｎ，Ｎ，Ｎ’，Ｎ’−四酢酸が、カルボン酸アンモニウム除去組成物に加えられる場合、５０℃でのＴｉＮエッチング速度は、８％以下減少し、一方、一実施形態においては、０．４％減少する。カルボン酸アンモニウムを有する除去組成物の安定性が重要である場合、１，２−シクロヘキサンジアミン−Ｎ，Ｎ，Ｎ’，Ｎ’−四酢酸は、除去組成物に加えることができる。１，２−シクロヘキサンジアミン−Ｎ，Ｎ，Ｎ’，Ｎ’−四酢酸の量は、所望の安定性を実現するように変更可能である。
【００３３】
一実施形態においては、１，２−シクロヘキサンジアミン−Ｎ，Ｎ，Ｎ’，Ｎ’−四酢酸は、除去組成物の総重量パーセントに基づいて、０．０００５重量％〜２０重量％の量で存在する。一実施形態においては、１，２−シクロヘキサンジアミン−Ｎ，Ｎ，Ｎ’，Ｎ’−四酢酸は、除去組成物の総重量パーセントに基づいて、０．０００５重量％〜１０重量％の量で存在する。一実施形態においては、１，２−シクロヘキサンジアミン−Ｎ，Ｎ，Ｎ’，Ｎ’−四酢酸は、除去組成物の総重量パーセントに基づいて、０．００１重量％〜１０重量％の量で存在する。別の実施形態においては、１，２−シクロヘキサンジアミン−Ｎ，Ｎ，Ｎ’，Ｎ’−四酢酸は、０．００１重量％〜５重量％の量で存在する。別の実施形態においては、１，２−シクロヘキサンジアミン−Ｎ，Ｎ，Ｎ’，Ｎ’−四酢酸は、０．００１重量％〜１重量％の量で存在する。別の実施形態においては、１，２−シクロヘキサンジアミン−Ｎ，Ｎ，Ｎ’，Ｎ’−四酢酸は、０．００１重量％〜０．６０７重量％の量で存在する。
【００３４】
いくつかの実施形態においては、
（ａ）０．１重量％〜９０重量％の少なくとも１つの酸化剤と、
（ｂ）０．０００１重量％〜５０重量％のカルボン酸アンモニウムと、
（ｃ）１，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’−ビス（２−ヒドロキシフェニル酢酸）（ＥＤＤＨＡ）、ジオキサオクタメチレンジニトリロ四酢酸、及びトリエチレンテトラミン六酢酸（ＴＴＨＡ）からなる群から選択される、０．００１重量％〜２０重量％の、アミノ酸、アミノポリカルボン酸、カルボン酸、ポリカルボン酸、又はそれらの混合物と、
（ｄ）脱イオン水を含む除去組成物の１００重量％までの残部と
を含む除去組成物は、少なくとも３５時間までエッチング速度を安定化させる。いくつかの実施形態においては、少なくとも３５時間までＴｉＮエッチング速度を安定化させる。並びに、いくつかの実施形態においては、選択された操作温度で少なくとも３５時間までＴｉＮエッチング速度を安定化させる。いくつかの実施形態においては、選択された操作温度は、２０〜６０℃である。別の実施形態においては、選択された操作温度は、以下の温度の任意の２つの間及び任意の２つを含む：２０、３０、４５、５０、５３、及び６０℃。
【００３５】
いくつかの実施形態においては、キレート剤の添加は、５０℃でのＴｉＮエッチング速度が、２４時間で２３Å／分を超えて減少しないように、ＴｉＮエッチング速度を安定化させる。いくつかの実施形態においては、キレート剤の添加は、５０℃でのＴｉＮハードマスクエッチング速度が、２４時間で２２．５Å／分を超えて減少しないように、ＴｉＮエッチング速度を安定化させる。いくつかの実施形態においては、キレート剤の添加は、５０℃でのＴｉＮエッチング速度が、２４時間で２０．５Å／分を超えて減少しないように、ＴｉＮエッチング速度を安定化させる。いくつかの実施形態においては、キレート剤の添加は、５０℃でのＴｉＮエッチング速度が、２４時間で１１Å／分を超えて減少しないように、ＴｉＮエッチング速度を安定化させる。
【００３６】
金属腐食抑制剤
本発明を実行するために必要とされていないが、又、少なくとも１つの腐食抑制剤が、除去組成物に存在することができ、例えば、この場合に、除去組成物は、銅又はその他の金属成分の腐食が懸念である、ＢＥＯＬアプリケーション又はその他のアプリケーションで半導体プロセッシングにおいて活用される。金属表面をエッチングされる又は劣化することから保護するために、腐食抑制剤の存在が必要である。本発明の組成物及び関連する方法の、ＦＥＯＬアプリケーションを含む、その他のアプリケーションでは、一般的には、腐食抑制剤は必要ではなく、即ち、銅又はコバルトは除去化学作用を受けず、銅又はコバルトは、ウェハー基板に存在せず、或いは、通常、銅又はコバルト表面のわずかなエッチング／劣化は懸念でない。
【００３７】
金属（銅又はコバルト）腐食抑制剤は、例えば、ピロール及びその誘導体、ピラゾール及びその誘導体、イミダゾール及びその誘導体、トリアゾール及びその誘導体、インダゾール及びその誘導体、並びにチオール−トリアゾール及びその誘導体、ベンゾトリアゾール（ＢＴＡ）、トリルトリアゾール、５−フェニル−ベンゾトリアゾール、５−ニトロベンゾトリアゾール、３−アミノ−５−メルカプト−１，２，４−トリアゾール、１−アミノ−１，２，４−トリアゾール、ヒドロキシベンゾトリアゾール、２−（５−アミノ−ペンチル）−ベンゾトリアゾール、１−アミノ−１，２，３−トリアゾール、１−アミノ−５−メチル−１，２，３−トリアゾール、３−アミノ−１，２，４−トリアゾール、３−メルカプト−１，２，４−トリアゾール、３−イソプロピル−１，２，４−トリアゾール、５−フェニルチオール−ベンゾトリアゾール、ハロ−ベンゾトリアゾール（ハロ＝Ｆ、Ｃｌ、Ｂｒ、又はＩ）、ナフトトリアゾール、２−メルカプトベンゾイミダゾール（ＭＢＩ）、２−メルカプトベンゾチアゾール４−メチル−２−フェニルイミダゾール、２−メルカプトチアゾールイン、５−アミノテトラゾール、５−アミノテトラゾール一水和物、５−アミノ−１，３，４−チアジアゾール−２−チオール、２，４−ジアミノ−６−メチル−１，３，５−トリアジン、チアゾール、トリアジン、メチルテトラゾール、１，３−ジメチル−２−イミダゾリジノン、１，５−ペンタメチレンテトラゾール、１−フェニル−５−メルカプトテトラゾール、ジアミノメチルトリアジン、イミダゾリンチオン、メルカプトベンゾイミダゾール、４−メチル−４Ｈ−１，２，４−トリアゾール−３−チオール、５−アミノ−１，３，４−チアジアゾール−２−チオール、ベンゾチアゾール、及びそれらの混合物などの、少なくとも１つの窒素原子を含む複素環式化合物からなる群から好ましくは選択されるアゾール、チオール、及び／又はインドールなどの有機化合物である。前述の化合物の間で、ベンゾトリアゾール、ピラゾール、又はベンゾトリアゾール及びピラゾールの混合物、又はベンゾトリアゾール及びトリルトリアゾールの混合物（「Ｗｉｎｔｒｏｌ  Ａ−９０」の名称で、Ｗｉｎｃｏｍ，Ｉｎｃ．より市販される）が、より良好な除去性能のための好ましい銅腐食抑制剤である。
【００３８】
銅又はコバルト腐食抑制剤、或いはそれらの混合物は、０．０００１重量％〜５０重量％で組成物に存在することができる。別の実施形態においては、銅又はコバルト腐食抑制剤、或いはそれらの混合物は、０．０００１重量％〜１０重量％の量で組成物に存在する。いくつかの実施形態においては、銅又はコバルト腐食抑制剤、或いはそれらの混合物は、０．５重量％〜０．９重量％の量で組成物に存在する。いくつかの実施形態においては、銅又はコバルト腐食抑制剤、或いはそれらの混合物は、０．１８重量％〜０．８重量％の量で組成物に存在する。別の実施形態においては、銅又はコバルト腐食抑制剤、或いはそれらの混合物は、０．１８重量％〜０．６５重量％の量で組成物に存在する。その他の適切な銅又はコバルト腐食抑制剤としては、これらに限定されるものではないが、芳香族ヒドラジド及びシッフ塩基化合物が挙げられる。
【００３９】
いくつかの実施形態においては、組成物は、水と混和性である１つ以上の助溶剤を含むことができる。助溶剤は、残留物除去を促進する。適切な助溶剤としては、これらに限定されるものではないが、スルホラン、Ｎ−メチルピロリドン、及びジメチルスルホキシドが挙げられる。
【００４０】
ｐＨ調整
又、組成物は、必要に応じて、作用する組成物のｐＨを調整するために、塩基又は酸を含むことができる。塩基は、例えば、水酸化テトラメチルアンモニウム（ＴＭＡＨ）、水酸化テトラエチルアンモニウム（ＴＥＡＨ）、水酸化ベンジルトリメチルアンモニウム（ＢＴＡＨ）、及びそれらの混合物などの四級アンモニウム塩からなる群から選択されることができる。塩基は、例えば、モノエタノールアミン（ＭＥＡ）、ジグリコールアミン（ＤＧＡ）、トリエタノールアミン（ＴＥＡ）、水酸化テトラブチホスホニウム（ＴＢＰＨ）、及びそれらの混合物などの、一級、二級、及び三級アミンからなる群から選択されることができる。いくつかの実施形態においては、塩基は、四級アンモニウム塩及びアミンの組合せであることができる。例えば、適切な酸は、硫酸、硝酸、リン酸、フッ化水素酸（ＨＦ）、又は臭化水素酸などの無期酸、カルボン酸、アミノ酸、ヒドロキシカルボン酸、ポリカルボン酸、又はこうした酸の混合物などの有機酸からなる群から選択される。作用組成物のｐＨは、２〜１４の値で、しかし、好ましくは３〜１２の範囲で維持されなければならない。前述のように、ＢＥＯＬ銅相互接続製造アプリケーションで使用される場合、作用する組成物の好ましいｐＨは、高いエッチング速度を実現するために、過酸化水素が酸化剤として使用される場合、５〜１１の範囲である。
【００４１】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）脱イオン水を含む除去組成物の１００重量％までの残部と
を含む。
【００４２】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）０．０００５重量％〜２０重量％のアミノ酸、アミンポリカルボン酸（即ち、アミノポリカルボン酸）、及び／又はカルボン酸、ポリカルボン酸キレート剤、或いはそれらの混合物と、
（ｄ）脱イオン水を含む除去組成物の１００重量％までの残部と
を含む。
【００４３】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）０．０００５重量％〜２０重量％の１，２−シクロヘキサンジアミン−Ｎ，Ｎ，Ｎ’，Ｎ’−四酢酸と、
（ｄ）脱イオン水を含む除去組成物の１００重量％までの残部と
を含む。
【００４４】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）塩基及びその混合物、又は酸及びその混合物、又は塩基及び酸の混合物と、
（ｄ）脱イオン水を含む除去組成物の１００重量％までの残部と
を含む。
【００４５】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）０．０００１重量％〜５０重量％の金属腐食抑制剤又は金属腐食抑制剤の混合物と、
（ｄ）脱イオン水を含む除去組成物の１００重量％までの残部と
を含む。
【００４６】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）０．０００５重量％〜２０重量％のアミノ酸、アミンポリカルボン酸（即ち、アミノポリカルボン酸）、及び／又はカルボン酸、ポリカルボン酸キレート剤、或いはそれらの混合物と、
（ｄ）塩基及びその混合物、又は酸及びその混合物、又は塩基及び酸の混合物と、
（ｅ）脱イオン水を含む除去組成物の１００重量％までの残部と
を含む。
【００４７】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）０．０００５重量％〜２０重量％のアミノ酸、アミンポリカルボン酸（即ち、アミノポリカルボン酸）、及び／又はカルボン酸、ポリカルボン酸キレート剤、或いはそれらの混合物と、
（ｄ）０．０００１重量％〜５０重量％の金属腐食抑制剤と、
（ｅ）塩基及びその混合物、又は酸及びその混合物、又は塩基及び酸の混合物と、
（ｆ）脱イオン水を含む除去組成物の１００重量％までの残部と
を含む。
【００４８】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）０．０００５重量％〜２０重量％の１，２−シクロヘキサンジアミン−Ｎ，Ｎ，Ｎ’，Ｎ’−四酢酸と、
（ｄ）０．０００１〜５０重量％の、金属腐食抑制剤又は金属腐食抑制剤の混合物と、
（ｅ）脱イオン水を含む除去組成物の１００重量％までの残部と
を含む。
【００４９】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸と、
（ｃ）０．０００５重量％〜２０重量％の１，２−シクロヘキサンジアミン−Ｎ，Ｎ，Ｎ’，Ｎ’−四酢酸と、
（ｄ）０．０００１〜５０重量％の、金属腐食抑制剤又は金属腐食抑制剤の混合物と、
（ｅ）塩基及びその混合物、又は酸及びその混合物、又は塩基及び酸の混合物と、
（ｆ）脱イオン水を含む除去組成物の１００重量％までの残部と
を含む。
【００５０】
更に、前述の実施形態のいずれかによる除去組成物は、カルボン酸がカルボン酸アンモニウムである。カルボン酸アンモニウムは、シュウ酸アンモニウム、乳酸アンモニウム、酒石酸アンモニウム、クエン酸アンモニウム三塩基酸、酢酸アンモニウム、カルバミン酸アンモニウム、炭酸アンモニウム、安息香酸アンモニウム、アンモニウムエチレンジアミン四酢酸、二アンモニウムエチレンジアミン四酢酸、三アンモニウムエチレンジアミン四酢酸、四アンモニウムエチレンジアミン四酢酸、コハク酸アンモニウム、ギ酸アンモニウム、１−Ｈ−ピラゾール−３−カルボン酸アンモニウム、及びそれらの混合物からなる群から選択される。
【００５１】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のカルボン酸アンモニウムと、
（ｃ）０．０００５重量％〜２０重量％の１，２−シクロヘキサンジアミン−Ｎ，Ｎ，Ｎ’，Ｎ’−四酢酸と、
（ｄ）０．０００１〜５０重量％の、金属腐食抑制剤又は金属腐食抑制剤の混合物と、
（ｅ）塩基及びその混合物、又は酸及びその混合物、又は塩基及び酸の混合物と、
（ｆ）脱イオン水を含む除去組成物の１００重量％までの残部と
を含む。
【００５２】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％の酒石酸アンモニウムと、
（ｃ）０．０００５重量％〜２０重量％の１，２−シクロヘキサンジアミン−Ｎ，Ｎ，Ｎ’，Ｎ’−四酢酸（ＣＤＴＡ）と、
（ｄ）０．０００１〜５０重量％の、金属腐食抑制剤又は金属腐食抑制剤の混合物と、
（ｅ）塩基及びその混合物、又は酸及びその混合物、又は塩基及び酸の混合物と、
（ｆ）脱イオン水を含む除去組成物の１００重量％までの残部と
を含む。
【００５３】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の過酸化水素と、
（ｂ）０．０００１重量％〜５０重量％のカルボン酸アンモニウムと、
（ｃ）脱イオン水を含む除去組成物の１００重量％までの残部と
を含む。
【００５４】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の過酸化水素と、
（ｂ）０．０００１重量％〜５０重量％のカルボン酸アンモニウムと、
（ｃ）０．０００５重量％〜２０重量％の１，２−シクロヘキサンジアミン−Ｎ，Ｎ，Ｎ’，Ｎ’−四酢酸と、
（ｄ）脱イオン水を含む除去組成物の１００重量％までの残部と
を含む。
【００５５】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の過酸化水素と、
（ｂ）０．０００１重量％〜５０重量％のカルボン酸アンモニウムと、
（ｃ）０．０００５重量％〜２０重量％の１，２−シクロヘキサンジアミン−Ｎ，Ｎ，Ｎ’，Ｎ’−四酢酸と、
（ｄ）０．０００１〜５０重量％の、金属腐食抑制剤又は金属腐食抑制剤の混合物と、
（ｅ）脱イオン水を含む除去組成物の１００重量％までの残部と
を含む。
【００５６】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％のアンモニウムエチレンジアミン四酢酸と、
（ｃ）０．０００１〜５０重量％の、金属腐食抑制剤又は金属腐食抑制剤の混合物と、
（ｄ）塩基及びその混合物、又は酸及びその混合物、又は塩基及び酸の混合物と、
（ｅ）脱イオン水を含む除去組成物の１００重量％までの残部と
を含む。
【００５７】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％の四アンモニウムエチレンジアミン四酢酸と、
（ｃ）０．０００１〜５０重量％の、金属腐食抑制剤又は金属腐食抑制剤の混合物と、
（ｄ）塩基及びその混合物、又は酸及びその混合物、又は塩基及び酸の混合物と、
（ｅ）脱イオン水を含む除去組成物の１００重量％までの残部と
を含む。
【００５８】
一実施形態においては、半導体基板であって、その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であり、除去組成物は、
（ａ）０．１重量％〜９０重量％の酸化剤と、
（ｂ）０．０００１重量％〜５０重量％の四アンモニウムエチレンジアミン四酢酸と、
（ｃ）０．０００５重量％〜２０重量％の１，２−シクロヘキサンジアミン−Ｎ，Ｎ，Ｎ’，Ｎ’−四酢酸と、
（ｄ）０．０００１〜５０重量％の、金属腐食抑制剤又は金属腐食抑制剤の混合物と、
（ｅ）塩基及びその混合物、又は酸及びその混合物、又は塩基及び酸の混合物と、
（ｆ）脱イオン水を含む除去組成物の１００重量％までの残部と
を含む。
【００５９】
キット
本開示の別の実施形態は、除去組成物を形成するのに適合された１つ以上の成分を含む１つ以上の容器を含むキットである。いくつかの実施形態においては、キットは、製造の際又は使用の際に、酸化剤と組み合わせるための少なくとも１つのカルボン酸及び脱イオン水を含む、１つ以上の容器を含む。別の実施形態においては、キットは、少なくとも１つのカルボン酸と、脱イオン水と、少なくとも１つの銅腐食抑制剤とを含み、且つ、ｐＨを調整するために塩基、酸、又はそれらの混合物を任意選択的に含み、且つ、製造の際又は使用の際に、酸化剤と組み合わせるための少なくとも１つの助溶剤を任意選択的に含む、１つ以上の容器を含む。別の実施形態においては、キットは、少なくとも１つのカルボン酸と、脱イオン水と、少なくとも１つの、アミノ酸、アミンポリカルボン酸（即ち、アミノポリカルボン酸）、及び／又はカルボン酸、ポリカルボン酸キレート剤とを含み、且つ、ｐＨを調整するために塩基、酸、又はそれらの混合物を任意選択的に含み、且つ、製造の際又は使用の際に、酸化剤と組み合わせるための少なくとも１つの助溶剤を任意選択的に含む、１つ以上の容器を含む。別の実施形態においては、キットは、少なくとも１つのカルボン酸と、脱イオン水と、少なくとも１つの銅腐食抑制剤と、少なくとも１つの、アミノ酸、アミンポリカルボン酸（即ち、アミノポリカルボン酸）、及び／又はカルボン酸、ポリカルボン酸キレート剤とを含み、ｐＨを調整するために塩基、酸、又はそれらの混合物を任意選択的に含み、且つ、製造の際又は使用の際に、酸化剤と組み合わせるための少なくとも１つの助溶剤を任意選択的に含む、１つ以上の容器を含む。
【００６０】
方法
除去組成物は、半導体基板に任意の適切な方法で塗布される。接触又は半導体基板を接触させることは、スプレー、浸漬、その上に吸収される除去組成物を有するパッド又はアプリケーターの使用、或いは除去組成物と半導体基板とを接触させる任意のその他の適切は方法を含むことが意図される。
【００６１】
一実施形態においては、半導体基板であって、その上にＴｉ又はＷの合金を含むハードマスクを含む、ＴｉＮ、ＴａＮ、ＴｉＮｘＯｙ、ＴｉＷ、Ｗ、又はＴｉのハードマスクを有する半導体基板から、下部の低ｋ誘電、Ｃｕ、Ｃｏ、ＳｉＯＮ、ＳｌＣＮ、及びＴＥＯＳ材料に対してＴｉ又はＷの合金を含む、ＴｉＮ、ＴａＮ、ＴｉＮｘＯｙ、ＴｉＷ、Ｗ、Ｔｉから基本的になるハードマスクを選択的に除去するための方法であり、この場合に、この方法は、
（ａ）０．１重量％〜９０重量％の少なくとも１つの酸化剤と、
（ｂ）０．０００１重量％〜５０重量％までのカルボン酸と、
（ｃ）脱イオン水を含む除去組成物の１００重量％までの残部と
を含む、除去組成物と半導体基板とを接触させることを含む。
【００６２】
いくつかの実施形態においては、半導体基板であって、その上にＴｉ又はＷの合金を含むハードマスクを含む、ＴｉＮ、ＴａＮ、ＴｉＮｘＯｙ、ＴｉＷ、Ｗ、又はＴｉのハードマスクを有する半導体基板から、下部の低ｋ誘電、Ｃｕ、Ｃｏ、ＳｉＯＮ、ＳｌＣＮ、及びＴＥＯＳ材料に対してＴｉ又はＷの合金を含む、ＴｉＮ、ＴａＮ、ＴｉＮｘＯｙ、ＴｉＷ、Ｗ、Ｔｉから基本的になるハードマスクを選択的に除去するための方法であり、この場合に、この方法は、
（ａ）０．１重量％〜９０重量％の少なくとも１つの酸化剤と、
（ｂ）０．０００１重量％〜５０重量％までのカルボン酸アンモニウムと、
（ｃ）脱イオン水を含む除去組成物の１００重量％までの残部と
を含む、除去組成物と半導体基板とを接触させることを含む。
【００６３】
いくつかの実施形態においては、半導体基板であって、その上にＴｉ又はＷの合金を含むハードマスクを含む、ＴｉＮ、ＴａＮ、ＴｉＮｘＯｙ、ＴｉＷ、Ｗ、又はＴｉのハードマスクを有する半導体基板から、下部の低ｋ誘電、Ｃｕ、Ｃｏ、ＳｉＯＮ、ＳｌＣＮ、及びＴＥＯＳ材料に対してＴｉ又はＷの合金を含む、ＴｉＮ、ＴａＮ、ＴｉＮｘＯｙ、ＴｉＷ、Ｗ、Ｔｉから基本的になるハードマスクを選択的に除去するための方法であり、この場合に、この方法は、
（ａ）０．１重量％〜９０重量％の少なくとも１つの酸化剤と、
（ｂ）シュウ酸アンモニウム、乳酸アンモニウム、酒石酸アンモニウム、クエン酸アンモニウム三塩基酸、酢酸アンモニウム、カルバミン酸アンモニウム、炭酸アンモニウム、安息香酸アンモニウム、アンモニウムエチレンジアミン四酢酸、二アンモニウムエチレンジアミン四酢酸、三アンモニウムエチレンジアミン四酢酸、四アンモニウムエチレンジアミン四酢酸、コハク酸アンモニウム、ギ酸アンモニウム、１−Ｈ−ピラゾール−３−カルボン酸アンモニウム及びそれらの混合物からなる群から選択される、０．０００１重量％〜５０重量％までのカルボン酸アンモニウムと、
（ｃ）脱イオン水を含む除去組成物の１００重量％までの残部と
を含む、除去組成物と半導体基板とを接触させることを含む。
【００６４】
前述の方法のいずれかによるいくつかの実施形態においては、除去組成物は、少なくとも１つの金属腐食抑制剤を更に含むことができる。前述の方法のいずれかによるいくつかの実施形態においては、除去組成物は、１，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’−ビス（２−ヒドロキシフェニル酢酸）（ＥＤＤＨＡ）、ジオキサオクタメチレンジニトリロ四酢酸（ＤＯＣＴＡ）、及びトリエチレンテトラミン六酢酸（ＴＴＨＡ）からなる群から選択される０．００１重量％〜２０重量％の、アミノ酸、アミノポリカルボン酸、カルボン酸、ポリカルボン酸、又はそれらの混合物を更に含むことができる。前述の方法のいずれかによるいくつかの実施形態においては、除去組成物は、少なくとも１つの塩基、少なくとも１つの酸、又はそれらの混合物を更に含むことができ、この場合に、塩基は、四級アンモニウム塩、一級アミン、二級アミン、三級アミンからなる群から選択され、且つ、酸は、無機酸、有機酸、又はそれらの混合物からなる群から選択される。
【００６５】
前述の方法のいずれかによるいくつかの実施形態においては、除去組成物は、少なくとも１つの塩基、少なくとも１つの酸、又はそれらの混合物を更に含むことができ、この場合に、塩基は、水酸化テトラメチルアンモニウム（ＴＭＡＨ）、水酸化テトラエチルアンモニウム（ＴＥＡＨ）、水酸化ベンジルトリメチルアンモニウム（ＢＴＡＨ）、モノエタノールアミン（ＭＥＡ）、ジグリコールアミン（ＤＧＡ）、トリエタノールアミン（ＴＥＡ）、水酸化テトラブチホスホニウム（ＴＢＰＨ）、及びそれらの混合物から選択され、酸は、無機酸、有機酸、又はそれらの混合物からなる群から選択される。
【００６６】
いくつかの実施形態においては、半導体基板から、ＴｉＮ、ＴａＮ、ＴｉＮｘＯｙ、ＴｉＷ、Ｗ、Ｔｉ、並びにＴｉ及びＷの合金から基本的になるハードマスクを除去するための方法であり、この方法は、
（ａ）０．１重量％〜９０重量％の少なくとも１つの酸化剤と、
（ｂ）０．０００１重量％〜５０重量％のカルボン酸と、
（ｃ）脱イオン水を含む除去組成物の１００重量％までの残部と
を含む除去組成物と半導体基板とを接触させることを含む。
【００６７】
いくつかの実施形態においては、この方法は、除去組成物を６０℃まで加熱することを更に含む。除去組成物を加熱することは、半導体基板を接触させる前又は後に行われることができる。いくつかの実施形態においては、この方法は、２０〜４５、５０、５３、又は６０℃の温度で少なくとも２分間、除去組成物と半導体基板とを接触させることを含む。いくつかの実施形態においては、この方法は、６０℃までの温度で少なくとも２分、除去組成物と半導体基板とを接触させることを含む。
【００６８】
本開示に従って調製され、且つ、Ｔｉ及びＷの合金を含む、ＴｉＮ、ＴａＮ、ＴｉＮｘＯｙ、ＴｉＷ、Ｗ、Ｔｉに対して本質的に高いエッチング速度を示す組成物は、例えば、６５℃未満などの比較的低い温度でプロセッシングを可能にする。比較的低い温度でのプロセスは、酸化剤分解速度の低下を示し、結果として、有用な組成物バスライフ及びポットライフを延長する。更に、デバイスプロセッシング時間を低減させ、これによりスループットを増加させることができることから、Ｔｉ及びＷの合金を含む、ＴｉＮ、ＴａＮ、ＴｉＮｘＯｙ、ＴｉＷ、Ｗ、Ｔｉに対する高い且つ選択的なエッチング速度を示す本発明による組成物が望まれる。典型的には、Ｔｉ及びＷの合金を含む、ＴｉＮ、ＴａＮ、ＴｉＮｘＯｙ、ＴｉＷ、Ｗ、Ｔｉの高いエッチング速度は、プロセス温度を増加させることによって達成されている。しかしながら、単一ウェハープロセスアプリケーションにおいては、最も高いプロセッシング温度が、約７５℃であり、この結果、これが、ＴｉＮに対するエッチング速度の上限を制限し、これにより、デュアルダマシン構造からＴｉＮハードマスクを完全に除去するものの能力を制限する場合がある。本発明による組成物は、２０℃〜６０℃の温度範囲で単一ウェハーツールアプリケーションで、Ｔｉ及びＷの合金を含む、ＴｉＮ、ＴａＮ、ＴｉＮｘＯｙ、ＴｉＷ、Ｗ、Ｔｉに対する高いエッチング速度を効果的にもたらすことができ、且つ、Ｔｉ及びＷの合金を含む、ＴｉＮ、ＴａＮ、ＴｉＮｘＯｙ、ＴｉＷ、Ｗ、Ｔｉのハードマスクは、必要であれば、単一ウェーハアプリケーションプロセス装置で完全に除去可能である。
【００６９】
いくつかの実施形態においては、除去組成物は、２０〜４５、５０、５３、又は６０℃の温度、且つ、２〜１４のｐＨである。いくつかの実施形態においては、除去組成物は、２０〜４５、５０、５３、又は６０℃の温度、且つ、５〜１２のｐＨである。いくつかの実施形態においては、除去組成物は、２０、３０、又は４５〜５０、５３、又は６０℃の温度、且つ、２〜１４のｐＨである。いくつかの実施形態においては、除去組成物は、２０、３０、又は４５〜５０、５３、又は６０℃の温度、且つ、５〜１２のｐＨである。
【００７０】
除去組成物は、選択された操作温度で少なくとも３５時間まで安定化されるエッチング速度を有する。いくつかの実施形態においては、選択された操作温度は、２０〜４５、５０、５３、又は６０℃である。
【００７１】
好ましい実施形態においては、カルボン酸アンモニウムの濃度は、０．００１重量％〜５０重量％までである。本発明の組成物は、前述の低ｋ誘電材料を含み、且つ、半導体基板であって、その上にＴｉ及び／又はＷの合金を含む、ＴｉＮ、ＴａＮ、ＴｉＮｘＯｙ、ＴｉＷ、Ｗ、Ｔｉのハードマスクを有する半導体基板から、低ｋ誘電、Ｃｕ、Ｃｏ、ＳｉＯＮ、ＳｌＣＮ、及びＴＥＯＳ材料に対して、Ｔｉ及び／又はＷの合金を含む、ＴｉＮ、ＴａＮ、ＴｉＮｘＯｙ、ＴｉＷ、Ｗ、Ｔｉから基本的になるハードマスクを選択的に除去することに効果的である。更に又、組成物は、基板から、フォトレジスト、重合性材料、エッチング残留物、及び酸化銅を同時に除去することにおいて機能する。
【００７２】
本明細書において記載される本発明の概念による組成物及び方法は、特に、単一ウェハー装置における単一ウェハーをプロセッシングすることに適用可能である。高いＴｉＮエッチング速度が必要とされる場合、通常の方法は、高いプロセス温度でウェハーを加工することになる。しかしながら、相対的に高い温度は、バスライフ及びポットライフを短縮する酸化剤の劣化に関与することが知られている。満足な結果は、引き戻しスキーム（ｐｕｌｌｂａｃｋ  ｓｃｈｅｍｅ）を与えるために、或いはハードマスクがＴｉＮを含む場合にハードマスクを完全に除去するために、２０℃〜６０℃の範囲での実質的に相対的に低い温度で実現可能であることが、本明細書において記載される本発明の概念によって認められた。
【実施例】
【００７３】
本発明による除去組成物は、以下の本発明の概念及び実施例を参照することによって、ここに詳細に説明されるが、各試験に関して示されるこれらの実施例及び結果によって、本発明が限定されることはない。以下により詳細に記載されるように、本発明の組成物は、多種多様な特定の製剤で例示されることができる。組成物の特定の成分が、ゼロの下限を含む重量百分率の範囲を参照して記載される場合、すべてのこうした組成物において、こうした成分は、組成物の様々な特定の実施形態において存在してもしなくてもよく、こうした成分が存在する例において、それらは、こうした成分が使用される組成物の総重量に基づいて、０．０００１重量％までの低さの濃度で存在することができることを理解されよう。
【００７４】
以下の実施例では、除去組成物の１００ｇの試料を、本明細書において記載される本発明の概念によって調製した。各試料組成物は、対応する製剤群列に示される重量で以下の様々な表に列挙される各々の成分を含む。例えば、表１に示される「１」と表される試料組成物の１００ｇの量は、２ｇの１０％酒石酸アンモニウム水溶液、７．２１ｇの１０％ＤＧＡ水溶液、１２．４３ｇの１．５％ＢＴＡ水溶液、６０ｇの過酸化水素（３０％水溶液）、及び１８．３６ｇの脱イオン水（ＤＩＷ）を含んだ。除去組成物は使用の時点で調製されることができ、又は酸化剤を含まず事前に都合よく調製されることができ、次いで、酸化剤が加えられる時に使用の時点で取ることができる。又、様々な成分を混合する又はブレンドするための特定の順序はない。
【００７５】
エッチング速度を決定するためのブランクウェハーは、以下の通り購入した：
Ｃｕブランクウェハー  −  Ｓｉｌｉｃｏｎ  Ｖａｌｌｅｙ  Ｍｉｃｒｏｅｌｅｃｔｒｏｎｉｃｓ，Ｉｎｃ．から、
Ｃｏブランクウェハー  −  Ｓｉｌｉｃｏｎ  Ｖａｌｌｅｙ  Ｍｉｃｒｏｅｌｅｃｔｒｏｎｉｃｓ，Ｉｎｃ．から、
ＴｉＮブランクウェハー  −  Ｓｉｌｙｂ  ｗａｆｅｒ  ｓｅｒｖｉｃｅｓから、
Ｗ  −  Ｓｉｌｉｃｏｎ  Ｖａｌｌｅｙ  Ｍｉｃｒｏｅｌｅｃｔｒｏｎｉｃｓ，Ｉｎｃ．から、
ＴＥＯＳ  −  Ｓｉｌｉｃｏｎ  Ｖａｌｌｅｙ  Ｍｉｃｒｏｅｌｅｃｔｒｏｎｉｃｓ，Ｉｎｃから、
ＢＤＩＩ及びＢＤＩＩＩブランクウェハー  −  ＤＫ  Ｎａｎｏｔｅｃｈｎｏｌｏｇｙから。
【００７６】
ＴｉＮ、Ｃｕ、Ｃｏ、Ｗ、及びＴＥＯＳエッチング速度
エッチング速度評価を、各実施例にて記載される温度で、ＴｉＮについては１分及び２分の化学処理の後、Ｃｕ、Ｃｏ、Ｗ、及びＴＥＯＳについては１０分の化学処理の後、実行した。ＴｉＮ、Ｃｕ、Ｃｏ、及びＷの厚さを、Ｆｏｕｒ  Ｄｉｍｅｎｓｉｏｎｓ  Ｆｏｕｒ  Ｐｏｉｎｔ  Ｐｒｏｂｅ  Ｍｅｔｅｒ  ３３３Ａを使用して測定し、この結果、フィルムの抵抗性は、本発明の組成物との接触の後に残ったフィルムの厚さと相関した。ＴＥＯＳの厚さを、ＨＯＲＩＢＡ  ＪＯＢＩＮ  ＹＶＯＮによってＡｕｔｏ  ＳＥ  Ｓｐｅｃｔｒｏｓｃｏｐｉｃ  Ｅｌｌｉｐｓｏｍｅｔｅｒを用いて測定した。エッチング速度を、化学処理時間で割った厚さ変化（化学処理の前後で）として算出した。化学溶液のｐＨを、Ｂｅｃｋｍａｎ  ２６０  ｐＨ／Ｔｅｍｐ／ｍＶ  ｍｅｔｅｒを用いて測定した。実験で使用した過酸化水素は、Ｊ．Ｔ．Ｂａｋｅｒから供給された。残留物除去効率及びＴｉＮハードマスクエッチングを、ＳＥＭ結果（Ｈｉｔａｃｈｉ  Ｓ−５５００）から評価した。
【００７７】
表１に示す組成物を、溶媒として脱イオン水、Ｃｕ腐食抑制剤としてＢＴＡ、又はＢＴＡ及びピラゾールの混合物、酸化剤として過酸化水素、並びにｐＨを調整するための塩基としてジグリコールアミン（ＤＧＡ）又は水酸化ベンジルトリメチルアンモニウム（ＢＴＡＨ）を用いて調製した。ＴｉＮ及びＣｕエッチング速度評価を、５０℃の温度及び約８のｐＨで前述の通り実行した。
【００７８】
0006523269.tif 000002
【００７９】
組成物１、２、及び３は、５０℃〜５３℃の範囲での比較的低温度で１７８Å／分〜３４０Å／分までの範囲でのＴｉＮの除去速度を実証した。３Å／分未満の銅のエッチング速度は、商用のウェハープロセッシングにおいて良好であるとみなされる。
【００８０】
ここで、図を参照すると、図１Ａ及び１Ｂは、デュアルダマシン製造工程後に、しかし、除去組成物での処理前に受け取られたままの、それぞれ、トレンチ及びビアを示す半導体ウェハー部分のＳＥＭ画像である。図２Ａ及び２Ｂは、５０℃の温度で９０秒間にわたり除去組成物１と接触した後の、図１Ａ及び１Ｂに示されるウェハー部分に類似した、ウェハー部分の図である。残留物を除去したが、いくらかのＴｉＮハードマスクが図２Ａに記載したように残留した。図３Ａ及び３Ｂは、ＴｉＮハードマスク及び残留物が完全に除去された、５０℃の温度で９０秒間にわたり除去組成物２と接触した後の、図１Ａ及び１Ｂに示されるウェハー部分に類似した、ウェハー部分の図である。図４ａ及び４Ｂは、５３℃の温度で９０秒間にわたり除去組成物３と接触した後の、図１Ａ及び１Ｂに示されるウェハー部分に類似した、ウェハー部分の図である。ＴｉＮハードマスク及び残留物は完全に除去された。
【００８１】
表２に示す組成物を、溶媒として脱イオン水、Ｃｕ腐食抑制剤としてＢＴＡ、酸化剤として過酸化水素、並びにｐＨを調整するための塩基として水酸化テトラメチルアンモニウム（ＴＭＡＨ）を用いて調製した。ＴｉＮ及びＣｕエッチング速度評価を、６０℃の温度及び約７．８のｐＨで前述の通り実行した。
【００８２】
示される量で、乳酸アンモニウム、酒石酸アンモニウム、炭酸アンモニウム、及びクエン酸アンモニウム三塩基酸を、それぞれ含む各々の除去組成物は、カルボン酸アンモニウムを含まない、対応する対照、組成物４と比較して、より高いＴｉＮエッチング速度を実証した。
【００８３】
0006523269.tif 000003
【００８４】
表３に示す製剤を調製し、ＴｉＮ及びＣｕエッチング速度評価を、５０℃の温度及び８のｐＨで前述の通り実行した。除去組成物は、カルボン酸アンモニウムを含まない対照、組成物９と比較して、より高いＴｉＮエッチング速度及び同様の銅エッチング速度を実証した。
【００８５】
0006523269.tif 000004
【００８６】
表４に示す製剤を、ｐＨを調整するためにＤＧＡを使用して調製し、ＢＴＡを銅腐食抑制剤として使用した。ＴｉＮ及びＣｕエッチング速度評価を、５０℃の温度及び８のｐＨで前述の通り実行した。除去組成物は、カルボン酸アンモニウムを含まない対照、組成物１３と比較して、より高いＴｉＮエッチング速度及び同様のＣｕエッチング速度を実証した。
【００８７】
0006523269.tif 000005
【００８８】
表５に示す製剤を、ｐＨを調整するためにＴＭＡＨを使用して調製し、ＢＴＡを銅腐食抑制剤として使用した。ＴｉＮ及びＣｕエッチング速度評価を、５０℃の温度及び８のｐＨで前述の通り実行した。除去組成物は、カルボン酸アンモニウムを含まない対照、組成物１７と比較して、より高いＴｉＮエッチング速度及び同様のＣｕエッチング速度を実証した。
【００８９】
0006523269.tif 000006
【００９０】
表６に示す製剤を、ｐＨを調整するために水酸化ベンジルトリメチルアンモニウム（ＢＴＡＨ）を使用して調製し、ＢＴＡを銅腐食抑制剤として使用した。ＴｉＮ及びＣｕエッチング速度評価を、５０℃の温度及び約８のｐＨで前述の通り実行した。除去組成物は、カルボン酸アンモニウムを含まない対照、組成物２１と比較して、より高いＴｉＮエッチング速度及び同様のＣｕエッチング速度を実証した。
【００９１】
0006523269.tif 000007
【００９２】
表７に示す製剤を、ｐＨを調整するために水酸化テトラエチルアンモニウム（ＴＥＡＨ）を使用して調製し、ＢＴＡを銅腐食抑制剤として使用した。ＴｉＮ及びＣｕエッチング速度評価を、５０℃の温度及び８のｐＨで前述の通り実行した。除去組成物は、カルボン酸アンモニウムを含まない対照、組成物２５と比較して、より高いＴｉＮエッチング速度及び同様のＣｕエッチング速度を実証した。
【００９３】
0006523269.tif 000008
【００９４】
表８に示す製剤を、ｐＨを調整するためにＤＧＡを使用して調製したが、銅腐食抑制剤は使用しなかった。ＴｉＮ及びＴＥＯＳ除去速度評価を、５０℃の温度及び約８のｐＨで前述の通り実行した。除去組成物は、カルボン酸アンモニウムを含まない対照、組成物３１と比較して、より高いＴｉＮエッチング速度を実証した。
【００９５】
１．４６重量％〜３重量％未満の濃度における炭酸アンモニウム、酢酸アンモニウム、シュウ酸アンモニウム、乳酸アンモニウム、及び酒石酸アンモニウムの存在は、作用して、例えば、５０℃などの比較的低い温度で、非常に高いＴｉＮエッチング速度をもたらす能力を有する本発明の除去組成物を提供する。記載及び特許請求される発明の概念により、炭酸アンモニウム、酢酸アンモニウム、シュウ酸アンモニウム、乳酸アンモニウム、又は酒石酸アンモニウムは、対照、組成物３１と比較して、ＴＥＯＳ除去速度における有意な効果を有さなかったことは、注目に値する。
【００９６】
0006523269.tif 000009
【００９７】
表９に示す製剤を、ｐＨ調整剤を用いずに調製した。使用したＣｕ腐食抑制剤は、商用のＢＴＡ及びトリルトリアゾールの混合物、ＷｉｎｔｒｏｌＡ−９０であった。所望のＴｉＮ及びＣｕエッチング速度並びにｐＨを、過酸化水素及びカルボン酸アンモニウム濃度を変動させることによって得た。これらの実施例においては、様々な濃度におけるいくつかのカルボン酸を使用した。過酸化水素濃度は、２０重量％又は８０重量％であった。製剤のｐＨは、ｐＨ４．３の低さからｐＨ８．３までの範囲であり、且つ、ＴｉＮエッチング速度、即ち、除去速度は、１１Å／分の低さから２２８Å／分までの範囲であった。
【００９８】
0006523269.tif 000010
【００９９】
表１０に示す製剤を、ｐＨ調整剤を用いずに、酒石酸又はＴＭＡＨを用いて調製した。ＷｉｎｔｒｏｌＡ−９０を、Ｃｏ腐食抑制剤として使用した。これらの実施例においては、様々な濃度におけるいくつかのカルボン酸を使用した。過酸化水素濃度は、１０重量％〜８０重量％の範囲であった。製剤のｐＨは、ｐＨ５の低さからｐＨ１０までの範囲であった。Ｃｏエッチング速度は、すべての場合において有意ではなかった（即ち、最も高いＣｏエッチング速度は１．４８Å／分であった）。
【０１００】
0006523269.tif 000011
【０１０１】
除去組成物５４における乳酸アンモニウム及び酒石酸アンモニウムの混合物は、カルボン酸アンモニウムを含まない対照、組成物５３と比較して、より高いＴｉＮエッチング速度を示したことを、表１１に示した結果は実証している。
【０１０２】
0006523269.tif 000012
【０１０３】
表１２に示す製剤を、ｐＨを調整するためにＴＭＡＨを使用して調製し、ＢＴＡを銅腐食抑制剤として使用した。使用したカルボン酸は、それぞれ、組成物５６、５７、及び５８におけるクエン酸カリウム三塩基酸一水和物、酒石酸ナトリウムカリウム四水化物、及びＬ−乳酸カリウムであった。これらの組成物はそれぞれ、カルボン酸を含まない対照、組成物５５と比較して、より高いＴｉＮエッチング速度及び同様のＣｕエッチング速度を実証した。
【０１０４】
0006523269.tif 000013
【０１０５】
０．００１％までの低さのカルボン酸アンモニウム濃度で、除去組成物６０〜６３は、対照、組成物５９と比較して、より高いＴｉＮエッチング速度及び同様のＣｕ及びＣｏエッチング速度を示したことを、表１３に示した結果は示している。
【０１０６】
0006523269.tif 000014
【０１０７】
５０重量％の酢酸アンモニウム濃度で、除去組成物６５は、カルボン酸アンモニウムを含まない対照、組成物６４と比較して、より高いＴｉＮエッチング速度及び同様のＣｕ及びＣｏエッチング速度を示したことを、表１４に示した結果は実証している。
【０１０８】
0006523269.tif 000015
【０１０９】
タングステン（Ｗ）エッチング速度
表１５に示した製剤を調製し、Ｗ（タングステン）エッチング速度評価を、ＴｉＮ除去に関連して４５℃及び５５℃の温度で前述の通り実行した。
【０１１０】
0006523269.tif 000016
【０１１１】
表１５は、１．１７２重量％〜３重量％の濃度、及び約４からわずかに１１を超える範囲のｐＨにおけるカルボン酸アンモニウムの存在は、同じｐＨでの対応するカルボン酸アンモニウムを含まない対照、組成物６６、７０、及び７２と比較して、Ｗ除去速度を著しく増加させることを示したことを実証している。
【０１１２】
除去組成物安定性
ポットライフは、時間経過にわたる機能性において、時間経過にわたり、且つ、有意な変動がなく最適に機能する除去組成物製剤の能力の尺度である。ポットライフは、温度に強く関連している。高温での長時間の処理の後、混合物における化学物質は、分解する場合があり、調剤は、機能性を消失することになる。ポットライフの検証を以下の通り行った（本発明の除去組成物のエッチング速度は一定に留まり、その間の期間及び程度を確認すること）。１２００グラムの原液を調製し５０℃に維持した。１５０グラムの試料を加熱した原液から除去し、５０℃で特定の回数でのＴｉＮ及びＣｕエッチング速度並びにｐＨ検証のために使用した。試料を各エッチング速度測定の後に廃棄した。
【０１１３】
酒石酸アンモニウムが０．３重量％の濃度でカルボン酸アンモニウムとして選択される、記載及び特許請求される発明の概念によって、除去組成物を調製した。１，２−シクロヘキサンジアミン−Ｎ，Ｎ，Ｎ’，Ｎ’−四酢酸（ＣＤＴＡ）を、製剤７４、７５におけるアミノポリカルボン酸キレート剤として選択し、キレート剤（ＣＤＴＡ）は、対照製剤７６に含まれなかった。組成物を表１６に示す。結果を表１７に示す。
【０１１４】
0006523269.tif 000017
【０１１５】
0006523269.tif 000018
【０１１６】
除去組成物７４及び７５においてはＣＤＴＡを有し、ＴｉＮエッチング速度は、２２時間の期間にわたって、安定に、即ち、実質的に一定に留まったことを、表１７に示すデータは実証した。当初のＴｉＮエッチング速度は、１５７Å／分であり、２２時間の期間にわたり、組成物７５においては１５６．４Å／分に留まった。組成物７４においては、当初のＴｉＮエッチング速度は、１６８．１Å／分であり、２２時間の期間にわたり１５６．６Å／分に留まった。組成物７６においてはＣＤＴＡを有さず、ＴｉＮエッチング速度は、２２時間で、２１９Å／分の当初のエッチング速度から９９．９Å／分のエッチング速度まで減少した。
【０１１７】
0006523269.tif 000019
【０１１８】
0006523269.tif 000020
【０１１９】
除去組成物７７においてはＣＤＴＡを有し、ＴｉＮエッチング速度は、３５時間の期間にわたって、安定に、即ち、実質的に一定に留まったことを、表１９に示すデータは実証した。当初のＴｉＮエッチング速度は、１７４Å／分であり、組成物７７においては、３５時間の期間で１６０Å／分である。組成物７８においてはＣＤＴＡを有さず、ＴｉＮエッチング速度は、３５時間で、２１２Å／分の当初のエッチング速度から１１０Å／分のエッチング速度まで減少した。
【０１２０】
四アンモニウムエチレンジアミン四酢酸、三アンモニウムエチレンジアミン四酢酸、及び二アンモニウムエチレンジアミン四酢酸を、表２０で指定された濃度においてカルボン酸アンモニウムとして選択した、記載及び特許請求される発明の概念によって、除去組成物を調製した。１，２−シクロヘキサンジアミン−Ｎ，Ｎ，Ｎ’，Ｎ’−四酢酸（ＣＤＴＡ）を、製剤７９、８０、及び８１のアミノポリカルボン酸キレート剤として選択した。組成物を表２０に示す。
【０１２１】
試料を、０、４、８、２４、２８、３２、及び３５時間の間隔で除去組成物から取り、ＴｉＮ及びＣｕエッチング速度を測定した。結果を表２１に示す。
【０１２２】
0006523269.tif 000021
【０１２３】
0006523269.tif 000022
【０１２４】
除去組成物７９、８０、及び８１においてはＣＤＴＡを有し、ＴｉＮエッチング速度は、３５時間の期間にわたって、安定に、即ち、実質的に一定に留まったことを、表２１に示すデータは実証した。当初のＴｉＮエッチング速度は、１９２Å／分であり、組成物７９においては、３５時間の期間にわたり１７６Å／分である。組成物８０においては、当初のＴｉＮエッチング速度は、１８１Å／分であり、３５時間の期間にわたり１７１Å／分である。組成８１においては、当初のＴｉＮエッチング速度は、１６７Å／分であり、３５時間の期間で１６０Å／分である。
【０１２５】
酒石酸アンモニウムを０．３の重量％の濃度におけるカルボン酸アンモニウムとして選択した、記載及び特許請求される発明の概念によって、除去組成物を調製した。１，２−シクロヘキサンジアミン−Ｎ，Ｎ，Ｎ’，Ｎ’−四酢酸（ＣＤＴＡ）を、製剤８２及び８３におけるアミノポリカルボン酸キレート剤として選択した。組成物を表２２に示す。試料を、０、４、８、２４、２８、３２、及び３５時間の間隔で除去組成物から取り、ＴｉＮ及びＣｕエッチング速度を測定した。結果を表２３に示す。
【０１２６】
0006523269.tif 000023
【０１２７】
【表２３】
0006523269.tif 000024
【０１２８】
除去組成物８２及び８３においては、それぞれ０．００１％及び０．００５％のＣＤＴＡを有し、ＴｉＮエッチング速度は、３５時間の期間にわたって、安定に、即ち、実質的に一定に留まったことを、表２３に示すデータは実証した。当初のＴｉＮエッチング速度は、４２Å／分であり、組成物８２においては、３５時間の期間にわたり３６Å／分に留まった（１６．６７％の減少したＴｉＮエッチング速度）。組成８３においては、当初のＴｉＮエッチング速度は、４８Å／分であり、３５時間の期間にわたり４５Å／分に留まった（６．３％の減少したＴｉＮエッチング速度）。比較のために、ＣＤＴＡを有さない対照製剤８４では、当初のＴｉＮエッチング速度は、４７Å／分であり、３５時間の期間にわたり３０Å／分であり、３６％の減少したＴｉＮエッチング速度を示した。ＣＤＴＡは、ＴｉＮエッチング速度を安定化させる。
【０１２９】
表２４に示す製剤を、ｐＨを調整するためにＴＥＡＨを使用して調製し、ＢＴＡを銅腐食抑制剤として使用した。ＣＤＴＡを使用してＴｉＮエッチング速度を安定化させた。
【０１３０】
表２４の製剤のポットライフ検証を、前述の方法に従って行った。試料を、０、４、８、２４、２８、３２、及び３５時間の間隔で取り、ＴｉＮ及びＣｕエッチング速度並びにｐＨを測定した。結果を表２５に示す。
【０１３１】
0006523269.tif 000025
【０１３２】
0006523269.tif 000026
【０１３３】
除去組成物８５、８６、及び８７においては、それぞれ１％、２％、及び３％のＣＤＴＡを有し、ＴｉＮエッチング速度は、３５時間の期間にわたって、安定に、即ち、実質的に一定に留まったことを、表２５に示すデータは実証した。当初のＴｉＮエッチング速度は、１７０Å／分であり、組成物８５においては、３５時間の期間で１５９Å／分に留まった。組成８６においては、当初のＴｉＮエッチング速度は、１７０Å／分であり、３５時間の期間で１５８Å／分に留まった。組成８７においては、当初のＴｉＮエッチング速度は、１７８Å／分であり、３５時間の期間で１６６Å／分に留まった。比較のために、ＣＤＴＡを有さない対照製剤８８では、当初のＴｉＮエッチング速度は、２３３Å／分であり、３５時間の期間にわたり１３６Å／分である。ＣＤＴＡは、ＴｉＮエッチング速度を安定化させる。
【０１３４】
表２６に示す製剤を、ｐＨを調整するためにＤＧＡを使用して調製し、ＢＴＡを銅腐食抑制剤として使用した。四アンモニウムエチレンジアミン四酢酸を使用してＴｉＮエッチング速度を安定化させた。
【０１３５】
表２６の製剤のポットライフ検証を、前述の方法に従って行った。試料を、０、２、４、８、２４、２８及び３５時間の間隔で取り、ＴｉＮ及びＣｕエッチング速度並びにｐＨを測定した。結果を表２７に示す。
【０１３６】
0006523269.tif 000027
【０１３７】
0006523269.tif 000028
【０１３８】
除去組成物８９においてはエチレンジアミン四酢酸四アンモニウムを有し、ＴｉＮエッチング速度は、３５時間の期間にわたって、安定に、即ち、実質的に一定に留まったことを、表２７に示すデータは実証した。当初のＴｉＮエッチング速度は、２２４Å／分であり、３５時間で１７９Å／分である（３５時間後に２０％のＴｉＮエッチング速度低下）。組成９０においてはエチレンジアミン四酢酸四アンモニウムを有さず、エッチング速度は、１４３Å／分の当初の速度から、３５時間後に５７Å／分の速度まで低下した（３５時間後に６０％のＴｉＮエッチング速度低下）。エチレンジアミン四酢酸四アンモニウムは、ＴｉＮエッチング速度を安定化させる。
【０１３９】
表２８の製剤を、ｐＨを調整するためにＤＧＡを使用して調製した。ＢＴＡを、銅腐食抑制剤として使用した。選択したカルボン酸アンモニウムは、四アンモニウムＥＤＴＡであった。除去組成物８１におけるエチレンジアミン四酢酸四アンモニウムは、カルボン酸アンモニウムを含まない対照、組成物８２と比較して、より高いＴｉＮエッチング速度を示したことを、表２８に示した結果は示している。
【０１４０】
0006523269.tif 000029
【０１４１】
0006523269.tif 000030
【０１４２】
除去組成物８１においてはエチレンジアミン四酢酸四アンモニウムを有し、当初のＴｉＮエッチング速度は、２３３Å／分であり、２８時間の期間で１９８Å／分であることを、表２９に示す実験結果は実証した。組成９２においてはエチレンジアミン四酢酸四アンモニウムを有さず、ＴｉＮエッチング速度は、１３４Å／分の当初の速度から、２８時間で６１Å／分の速度まで低下した。
【０１４３】
本発明の除去組成物におけるカルボン酸アンモニウムの存在は、表２〜８、１１、１３〜１５、２６及び２７に示すように、ＴｉＮエッチング速度を増加させただけでなく、それらの存在が作用して、例えば、少なくとも３５時間までの長期間にわたり、ＴｉＮエッチング速度を安定化させるという結論をデータは指示している。
【０１４４】
本発明の概念のいくつかの実施形態が記載されている。しかしながら、当業者は、本発明が、記載される実施形態に限定されないことを認識するであろう。本発明の概念は、添付の特許請求の範囲の趣旨及び範囲内で修正及び変更を伴い実践されることができる。
以下に、本発明の好ましい態様を示す。
［１］  その上にＴｉＮ、ＴａＮ、ＴｉＮｘＯｙ、ＴｉＷ、Ｗ、Ｔｉ、或いはＴｉ又はＷの合金のハードマスクを有する低ｋ誘電材料を含む半導体基板から、前記低ｋ誘電材料に対してＴｉＮ、ＴａＮ、ＴｉＮｘＯｙ、ＴｉＷ、Ｗ、Ｔｉ、並びにＴｉ及びＷの合金から基本的になるハードマスクを選択的に除去するための除去組成物であって、
（ａ）０．１重量％〜９０重量％の酸化剤と、
（ｂ）０．０００１重量％〜５０重量％のカルボン酸と、
（ｃ）脱イオン水を含む前記除去組成物の１００重量％までの残部と
を含む、除去組成物。
［２］  前記酸化剤は、過酸化水素（Ｈ2Ｏ2）、ｎ−メチルモルホリン酸化物（ＮＭＭＯ又はＮＭＯ）、ベンゾイルペルオキシド、テトラブチルアンモニウム過酸化モノ硫酸、オゾン、塩化第二鉄、過マンガン酸ペルオキソホウ酸、過塩素酸、ペルオキソ硫酸、ペルオキシ二硫酸アンモニウム、過酢酸、尿素ヒドロペルオキシド、硝酸（ＨＮＯ3）、亜塩素酸アンモニウム（ＮＨ4ＣｌＯ2）、塩素酸アンモニウム（ＮＨ4ＣｌＯ3）、ヨウ素酸アンモニウム（ＮＨ4ＩＯ3）、過ホウ酸アンモニウム（ＮＨ4ＢＯ3）、過塩素酸アンモニウム（ＮＨ4ＣｌＯ4）、過ヨウ素酸アンモニウム（ＮＨ4ＩＯ3）、過硫酸アンモニウム（（ＮＨ4）2Ｓ2Ｏ8）、亜塩素酸テトラメチルアンモニウム（（Ｎ（ＣＨ3）4）ＣｌＯ2）、塩素酸テトラメチルアンミオニウム（（Ｎ（ＣＨ3）4）ＣｌＯ3）、ヨウ素酸テトラメチルアンモニウム（（Ｎ（ＣＨ3）4）ＩＯ3）、過ホウ酸テトラメチルアンモニウム（（Ｎ（ＣＨ3）4）ＢＯ3）、過塩素酸テトラメチルアンモニウム（（Ｎ（ＣＨ3）4）ＣｌＯ4）、過ヨウ素酸テトラメチルアンモニウム（（Ｎ（ＣＨ3）4）ＩＯ4）、過硫酸テトラメチルアンモニウム（（Ｎ（ＣＨ3）4）Ｓ2Ｏ8）、（（ＣＯ（ＮＨ2）2）Ｈ2Ｏ2）、過酢酸（ＣＨ3（ＣＯ）ＯＯＨ）、及びそれらの混合物からなる群から選択され、
前記カルボン酸は、クエン酸カリウム三塩基酸一水和物、酒石酸ナトリウムカリウム四水和物、Ｌ−乳酸カリウム、及びそれらの混合物からなる群から選択される、［１］に記載の除去組成物。
［３］  １，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’ービス（２−ヒドロキシフェニル酢酸）（ＥＤＤＨＡ）、ジオキサオクタメチレンジニトリロ四酢酸、及びトリエチレンテトラミン六酢酸（ＴＴＨＡ）からなる群から選択される、０．００１重量％〜２０重量％の、アミノ酸、アミノポリカルボン酸、カルボン酸、ポリカルボン酸、又はそれらの混合物を更に含む、［２］に記載の除去組成物。
［４］  ０．０００１重量％〜５０重量％までの、金属腐食抑制剤又は金属腐食抑制剤の混合物を更に含む、［２］に記載の除去組成物。
［５］  前記金属腐食抑制剤は、ベンゾトリアゾール、ピラゾール、ベンゾトリアゾール及びピラゾールの混合物、又はベンゾトリアゾール及びトリルトリアゾールの混合物から選択される、［４］に記載の除去組成物。
［６］  少なくとも１つの塩基、少なくとも１つの酸、又はそれらの混合物を更に含み、前記塩基は、四級アンモニウム塩、一級アミン、二級アミン、三級アミン、水酸化テトラメチルアンモニウム（ＴＭＡＨ）、水酸化テトラエチルアンモニウム（ＴＥＡＨ）、水酸化ベンジルトリメチルアンモニウム（ＢＴＡＨ）、モノエタノールアミン（ＭＥＡ）、ジグリコールアミン（ＤＧＡ）、トリエタノールアミン（ＴＥＡ）、水酸化テトラブチホスホニウム（ＴＢＰＨ）、及びそれらの混合物からなる群から選択され、前記酸は、無機酸、カルボン酸、アミノ酸、ヒドロキシカルボン酸、ポリカルボン酸、及びそれらの混合物からなる群から選択される、［２］に記載の除去組成物。
［７］  ｉ）１，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’ービス（２−ヒドロキシフェニル酢酸）（ＥＤＤＨＡ）、ジオキサオクタメチレンジニトリロ四酢酸、及びトリエチレンテトラミン六酢酸（ＴＴＨＡ）からなる群から選択される、０．００１重量％〜２０重量％の、アミノ酸、アミノポリカルボン酸、カルボン酸、ポリカルボン酸、又はそれらの混合物と、
ｉｉ）０．０００１重量％〜５０重量％までの、金属腐食抑制剤又は金属腐食抑制剤の混合物と
を更に含む、［２］に記載の除去組成物。
［８］  ｉ）１，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’ービス（２−ヒドロキシフェニル酢酸）（ＥＤＤＨＡ）、ジオキサオクタメチレンジニトリロ四酢酸、及びトリエチレンテトラミン六酢酸（ＴＴＨＡ）からなる群から選択される、０．００１重量％〜２０重量％の、アミノ酸、アミノポリカルボン酸、カルボン酸、ポリカルボン酸、又はそれらの混合物と、
ｉｉ）０．０００１重量％〜５０重量％までの、金属腐食抑制剤又は金属腐食抑制剤の混合物と、
ｉｉｉ）少なくとも１つの塩基、少なくとも１つの酸、又はそれらの混合物と
を更に含み、前記塩基は、四級アンモニウム塩、一級アミン、二級アミン、三級アミン、水酸化テトラメチルアンモニウム（ＴＭＡＨ）、水酸化テトラエチルアンモニウム（ＴＥＡＨ）、水酸化ベンジルトリメチルアンモニウム（ＢＴＡＨ）、モノエタノールアミン（ＭＥＡ）、ジグリコールアミン（ＤＧＡ）、トリエタノールアミン（ＴＥＡ）、水酸化テトラブチホスホニウム（ＴＢＰＨ）、及びそれらの混合物からなる群から選択され、前記酸は、無機酸、カルボン酸、アミノ酸、ヒドロキシカルボン酸、ポリカルボン酸、及びそれらの混合物からなる群から選択される、［２］に記載の除去組成物。
［９］  前記カルボン酸は、カルボン酸アンモニウムである、［１］に記載の除去組成物。
［１０］  前記酸化剤は、過酸化水素（Ｈ2Ｏ2）、ｎ−メチルモルホリン酸化物（ＮＭＭＯ又はＮＭＯ）、ベンゾイルペルオキシド、テトラブチルアンモニウム過酸化モノ硫酸、オゾン、塩化第二鉄、過マンガン酸ペルオキソホウ酸、過塩素酸、ペルオキソ硫酸、ペルオキシ二硫酸アンモニウム、過酢酸、尿素ヒドロペルオキシド、硝酸（ＨＮＯ3）、亜塩素酸アンモニウム（ＮＨ4ＣｌＯ2）、塩素酸アンモニウム（ＮＨ4ＣｌＯ3）、ヨウ素酸アンモニウム（ＮＨ4ＩＯ3）、過ホウ酸アンモニウム（ＮＨ4ＢＯ3）、過塩素酸アンモニウム（ＮＨ4ＣｌＯ4）、過ヨウ素酸アンモニウム（ＮＨ4ＩＯ3）、過硫酸アンモニウム（（ＮＨ4）2Ｓ2Ｏ8）、亜塩素酸テトラメチルアンモニウム（（Ｎ（ＣＨ3）4）ＣｌＯ2）、塩素酸テトラメチルアンミオニウム（（Ｎ（ＣＨ3）4）ＣｌＯ3）、ヨウ素酸テトラメチルアンモニウム（（Ｎ（ＣＨ3）4）ＩＯ3）、過ホウ酸テトラメチルアンモニウム（（Ｎ（ＣＨ3）4）ＢＯ3）、過塩素酸テトラメチルアンモニウム（（Ｎ（ＣＨ3）4）ＣｌＯ4）、過ヨウ素酸テトラメチルアンモニウム（（Ｎ（ＣＨ3）4）ＩＯ4）、過硫酸テトラメチルアンモニウム（（Ｎ（ＣＨ3）4）Ｓ2Ｏ8）、（（ＣＯ（ＮＨ2）2）Ｈ2Ｏ2）、過酢酸（ＣＨ3（ＣＯ）ＯＯＨ）、及びそれらの混合物からなる群から選択され、且つ、
前記カルボン酸アンモニウムは、シュウ酸アンモニウム、乳酸アンモニウム、酒石酸アンモニウム、クエン酸アンモニウム三塩基酸、酢酸アンモニウム、カルバミン酸アンモニウム、炭酸アンモニウム、安息香酸アンモニウム、アンモニウムエチレンジアミン四酢酸、二アンモニウムエチレンジアミン四酢酸、三アンモニウムエチレンジアミン四酢酸、四アンモニウムエチレンジアミン四酢酸、コハク酸アンモニウム、ギ酸アンモニウム、１−Ｈ−ピラゾール−３−カルボン酸アンモニウム、及びそれらの混合物からなる群から選択される、［９］に記載の除去組成物。
［１１］  １，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’ービス（２−ヒドロキシフェニル酢酸）（ＥＤＤＨＡ）、ジオキサオクタメチレンジニトリロ四酢酸、及びトリエチレンテトラミン六酢酸（ＴＴＨＡ）からなる群から選択される、０．００１重量％〜２０重量％の、アミノ酸、アミノポリカルボン酸、カルボン酸、ポリカルボン酸、又はそれらの混合物を更に含む、［１０］に記載の除去組成物。
［１２］  ０．０００１重量％〜５０重量％までの、金属腐食抑制剤又は金属腐食抑制剤の混合物を更に含む、［１０］に記載の除去組成物。
［１３］  前記金属腐食抑制剤は、フロムベンゾトリアゾール、ピラゾール、ベンゾトリアゾール及びピラゾールの混合物、又はベンゾトリアゾール及びトリルトリアゾールの混合物から選択される、［１２］に記載の除去組成物。
［１４］  少なくとも１つの塩基、少なくとも１つの酸、又はそれらの混合物を更に含み、前記塩基は、四級アンモニウム塩、一級アミン、二級アミン、三級アミン、水酸化テトラメチルアンモニウム（ＴＭＡＨ）、水酸化テトラエチルアンモニウム（ＴＥＡＨ）、水酸化ベンジルトリメチルアンモニウム（ＢＴＡＨ）、モノエタノールアミン（ＭＥＡ）、ジグリコールアミン（ＤＧＡ）、トリエタノールアミン（ＴＥＡ）、水酸化テトラブチホスホニウム（ＴＢＰＨ）、及びそれらの混合物からなる群から選択され、前記酸は、無機酸、カルボン酸、アミノ酸、ヒドロキシカルボン酸、ポリカルボン酸、及びそれらの混合物からなる群から選択される、［１０］に記載の除去組成物。
［１５］  ｉ）１，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’ービス（２−ヒドロキシフェニル酢酸）（ＥＤＤＨＡ）、ジオキサオクタメチレンジニトリロ四酢酸、及びトリエチレンテトラミン六酢酸（ＴＴＨＡ）からなる群から選択される、０．００１重量％〜２０重量％の、アミノ酸、アミノポリカルボン酸、カルボン酸、ポリカルボン酸、又はそれらの混合物と、
ｉｉ）０．０００１重量％〜５０重量％までの、金属腐食抑制剤又は金属腐食抑制剤の混合物と
を更に含む、［１０］に記載の除去組成物。
［１６］  ｉ）１，２−シクロヘキサンジアミン−Ｎ，Ｎ，Ｎ’，Ｎ’−四酢酸、エチレンジアミン四酢酸、ニトリロ三酢酸、ジエチレントリアミン五酢酸、１，４，７，１０−テトラアザシクロドデカン−１，４，７，１０−四酢酸、エチレングリコール四酢酸（ＥＧＴＡ）、１，２−ビス（ｏ−アミノフェノキシ）エタン−Ｎ，Ｎ，Ｎ’，Ｎ’−四酢酸、Ｎ−｛２−［ビス（カルボキシメチル）アミノ］エチル｝−Ｎ−（２−ヒドロキシエチル）グリシン（ＨＥＤＴＡ）、及びエチレンジアミン−Ｎ，Ｎ’ービス（２−ヒドロキシフェニル酢酸）（ＥＤＤＨＡ）、ジオキサオクタメチレンジニトリロ四酢酸、及びトリエチレンテトラミン六酢酸（ＴＴＨＡ）からなる群から選択される、０．００１重量％〜２０重量％の、アミノ酸、アミノポリカルボン酸、カルボン酸、ポリカルボン酸、又はそれらの混合物と、
ｉｉ）０．０００１重量％〜５０重量％までの、金属腐食抑制剤又は金属腐食抑制剤の混合物と、
ｉｉｉ）少なくとも１つの塩基、少なくとも１つの酸、又はそれらの混合物と
を更に含み、前記塩基は、四級アンモニウム塩、一級アミン、二級アミン、三級アミン、水酸化テトラメチルアンモニウム（ＴＭＡＨ）、水酸化テトラエチルアンモニウム（ＴＥＡＨ）、水酸化ベンジルトリメチルアンモニウム（ＢＴＡＨ）、モノエタノールアミン（ＭＥＡ）、ジグリコールアミン（ＤＧＡ）、トリエタノールアミン（ＴＥＡ）、水酸化テトラブチホスホニウム（ＴＢＰＨ）、及びそれらの混合物からなる群から選択され、前記酸は、無機酸、カルボン酸、アミノ酸、ヒドロキシカルボン酸、ポリカルボン酸、及びそれらの混合物からなる群から選択される、［１０］に記載の除去組成物。
［１７］  ０．００１重量％〜２０重量％の１，２−シクロヘキサンジアミン−Ｎ，Ｎ，Ｎ’，Ｎ’−四酢酸を更に含む、［１０］に記載の除去組成物。
［１８］  前記カルボン酸アンモニウムは、酒石酸アンモニウムから選択される、［１７］に記載の除去組成物。
［１９］  前記カルボン酸アンモニウムは、アンモニウムエチレンジアミン四酢酸、二アンモニウムエチレンジアミン四酢酸、三アンモニウムエチレンジアミン四酢酸、四アンモニウムエチレンジアミン四酢酸、及びそれらの混合物の群から選択される、［１０］に記載の除去組成物。
【図１Ａ】
0006523269.tif 000031
【図１Ｂ】
0006523269.tif 000032
【図２Ａ】
0006523269.tif 000033
【図２Ｂ】
0006523269.tif 000034
【図３Ａ】
0006523269.tif 000035
【図３Ｂ】
0006523269.tif 000036
【図４Ａ】
0006523269.tif 000037
【図４Ｂ】
0006523269.tif 000038